Brevet FR3044570A1 (20170609)
REVENDICATIONS1. Procédé d'assemblage d'une première pièce et d'une deuxième pièce par brasage, la face à assembler de la première pièce étant en un premier métal et la face à assembler de la deuxième pièce étant en un deuxième métal ou en céramique, le procédé comportant les étapes successives suivantes : - mettre en contact les faces à assembler avec une composition de brasure, ladite composition de brasure comprenant un alliage CrxNiyTiz, avec : x allant de 0,5 à 0,98 y allant de 0,01 à 1/3 z allant de la 0 à 0,25 et tel que x+y+z = 100% - faire fondre la composition de brasure en la chauffant à une température de brasage supérieure à la température de fusion de l'alliage CrxNlyTi, pour former un joint de brasage.\n<CLM>\1\tProcédé selon la revendication 1, caractérisé en ce que la température de brasage est comprise entre 1200°C et 1400°C.\n<CLM>\1\tProcédé selon l'une des revendications 1 et 2, caractérisé en ce que le brasage est réalisé sous vide secondaire.\n<CLM>\1\tProcédé selon l'une des revendications 1 et 2, caractérisé en ce que le brasage est réalisé sous une atmosphère inerte, telle qu'une atmosphère d'argon, d'hélium ou diazote.\n<CLM>\1\tProcédé selon l'une quelconque des revendications 1 à 4, caractérisé en ce que le premier et/ou le deuxième métal est un alliage de nickel ou de fer. 3044570 15\n<CLM>\1\tProcédé selon la revendication 5, caractérisé en ce que le premier et/ou le deuxième métal est un alliage Ni-Cr-W-Mo.\n<CLM>\1\tProcédé selon la revendication 5, caractérisé en ce que le premier et/ou 5 le deuxième métal est un alliage Ni-Cr-Al-Fe.\n<CLM>\1\tProcédé selon l'une quelconque des revendications 1 à 7, caractérisé en ce que la céramique est une zircone ou de l'alumine. 10\n<CLM>\1\tProcédé selon l'une quelconque des revendications 1 à 8, caractérisé en ce que la composition de brasure comprend des particules de nickel, des particules de titane et des particules de chrome.\n<CLM>\1\tProcédé selon l'une quelconque des revendications 1 à 8, caractérisé en 15 ce que la composition de brasure comprend des particules en alliage de CrxNiyTiz.\n<CLM>\1\tProcédé selon la revendication précédente, caractérisé en ce que les particules en alliage de CrxNlyTi, sont obtenues en broyant une pièce solide 20 d'un alliage de CrxNlyTiz.\n<CLM>\1\tProcédé selon l'une des revendications 9 à 11, caractérisé en ce que la composition de brasure comprend en outre un liant de manière à former une pâte de brasure. 25\n<CLM>\1\tProcédé selon l'une des revendications 9 à 12, caractérisé en ce que les particules ont un diamètre compris 1pm et 100pm.\n<CLM>\1\tProcédé selon l'une quelconque des revendications 1 à 13, caractérisé 30 en ce que l'alliage de la composition de brasure est défini par un triangle de 3044570 16 composition dont les sommets sont délimités par les points : Cro,98Ni0,01Ti0,01, Cr0,5Ni0,25Ti0,25 et Cr2/3Ni1/3-\n<CLM>\1\tProcédé selon l'une quelconque des revendications 1 à 14, caractérisé 5 en ce que la composition de brasure est un alliage Cr0,6475Ni0,2775Ti0,075.\n<CLM>\1\tComposition de brasure comprenant un alliage CrxNiyTiz, avec : x allant de 0,5 à 0,98, y allant de 0,01 à 1/3 10 z allant de la 0 à 0,25 et tel que x+y+z = 100%\n<CLM>\1\tComposition selon la revendication 16, caractérisée en ce que l'alliage est défini par un triangle de composition dont les sommets sont délimités par 15 les points : Cr0,98Nio,o1Tio,o1, Cro,5Nio,25Tio,25 et Cr2/3Ni1/3.\n<CLM>\1\tComposition selon l'une des revendications 16 et 17, caractérisée en ce que l'alliage est du Tio,075Ni0,2775Cr0,6475- 20\n<CLM>\1\tComposition selon l'une quelconque des revendications 16 à 18, caractérisée en ce qu'elle comprend des particules en alliage CrxNlyTi, ayant un diamètre compris entre 1pm et 100pm et un liant.